(57)【要約】【課題】凹凸が形成された金属板の品質を長期間維持させることができる多層塗装金属板及び造形物の製造方法を提供する。【解決手段】多層金属板は、金属板２０の一方の面上に設けられ、吸湿により金属板２０の腐食を防止するための腐食防止層と、腐食防止層上にインク材料によって設けられ、吸収した光を熱に変換する光熱変換層と、金属板２０と腐食防止層との間に設けられ、光熱変換層により光から変換された熱で膨張するように形成された膨張層と、を備える。さらに、腐食防止層は、インク材料を吸収して受容するインク受容層として形成されている。【選択図】  図１Ｂ
2020075387.tif 000002
【特許請求の範囲】
【請求項１】
金属板の一方の面上に設けられ、吸湿により前記金属板の腐食を防止するための腐食防止層と、
前記腐食防止層上にインク材料によって設けられ、吸収した光を熱に変換する光熱変換層と、
前記金属板と前記腐食防止層との間に設けられ、前記光熱変換層により光から変換された熱で膨張するように形成された膨張層と、
を備え、
前記腐食防止層は、前記インク材料を吸収して受容するインク受容層として形成されている、
ことを特徴とする多層塗装金属板。
【請求項２】
前記膨張層は、前記金属板の一方の面上の少なくとも一部に設けられる、
ことを特徴とする請求項１に記載の多層塗装金属板。
【請求項３】
前記光熱変換層は、前記インク受容層上の少なくとも一部に設けられる、
ことを特徴とする請求項１に記載の多層塗装金属板。
【請求項４】
金属板の一方の面上に設けられ、所定の温度以上で加熱されると膨張するように形成された第１の膨張層と、
前記第１の膨張層上に設けられ、吸収した光を熱に変換して放出する第１の光熱変換層と、
前記第１の光熱変換層上に設けられ、前記第１の膨張層が形成された後に形成された第２の膨張層と、
前記第２の膨張層上に設けられた、第２の光熱変換層と、
を備え、
前記第２の膨張層の厚さは、前記第２の光熱変換層により放出された熱が前記第１の膨張層の膨張開始温度よりも高い温度であった際に、前記放出された熱が前記第１の膨張層に伝わらないような厚さである、
ことを特徴とする多層塗装金属板。
【請求項５】
前記第２の膨張層は、前記第１の膨張層と比較して膨張開始温度が低い、
ことを特徴とする請求項４に記載の多層塗装金属板。
【請求項６】
金属板上に、加熱されることにより膨張する第１の膨張層を形成する工程と、
前記第１の膨張層上に、光を熱に変換する第１の光熱変換層を形成する工程と、
前記第１の光熱変換層に向けて光を照射することにより、前記第１の光熱変換層が形成されている領域に対応する前記第１の膨張層を膨張させて第１の中間体を形成する工程と、
前記第１の中間体上に、加熱されることにより膨張する第２の膨張層を形成する工程と、
前記第２の膨張層上に、光を熱に変換する第２の光熱変換層を形成する工程と、
前記第２の光熱変換層に向けて光を照射することにより、前記第２の光熱変換層が形成されている領域に対応する前記第２の膨張層を膨張させて第２の中間体を形成する工程と、
を有する、
ことを特徴とする造形物の製造方法。 
【発明の詳細な説明】
【技術分野】
【０００１】
本発明は、多層塗装金属板及び造形物の製造方法に関する。
【背景技術】
【０００２】
従来、吸収した熱量に応じて発泡し膨張する熱膨張性マイクロカプセルを含む塗料を金属板に塗装して、加熱することにより、質感に優れた凹凸模様を金属板に与える方法が知られている（例えば、特許文献１参照）。
【先行技術文献】
【特許文献】
【０００３】
【特許文献１】特開２００１−２３４１２０号公報
【発明の概要】
【発明が解決しようとする課題】
【０００４】
しかしながら、凹凸が形成された金属板の品質を長期間維持させることが困難であった。
【０００５】
そこで、本発明は、金属板上に凹凸を容易に形成しつつも、この凹凸が形成された金属板の品質を長期間維持させることができる多層塗装金属板及び造形物の製造方法を提供することを目的とする。
【課題を解決するための手段】
【０００６】
上記の目的を達成するために、本発明に係る多層塗装金属板は、金属板の一方の面上に設けられ、吸湿により前記金属板の腐食を防止するための腐食防止層と、前記腐食防止層上にインク材料によって設けられ、吸収した光を熱に変換する光熱変換層と、前記金属板と前記腐食防止層との間に設けられ、前記光熱変換層により光から変換された熱で膨張するように形成された膨張層と、を備え、前記腐食防止層は、前記インク材料を吸収して受容するインク受容層として形成されている、ことを特徴とする。
【０００７】
また、本発明の他の態様の多層塗装金属板は、金属板の一方の面上に設けられ、所定の温度以上で加熱されると膨張するように形成された第１の膨張層と、前記第１の膨張層上に設けられ、吸収した光を熱に変換して放出する第１の光熱変換層と、前記第１の光熱変換層上に設けられ、前記第１の膨張層が形成された後に形成された第２の膨張層と、前記第２の膨張層上に設けられた、第２の光熱変換層と、を備え、前記第２の膨張層の厚さは、前記第２の光熱変換層により放出された熱が前記第１の膨張層の膨張開始温度よりも高い温度であった際に、前記放出された熱が前記第１の膨張層に伝わらないような厚さである、ことを特徴とする。
【０００８】
また、本発明のさらに他の態様の造形物の製造方法は、金属板上に、加熱されることにより膨張する第１の膨張層を形成する工程と、前記第１の膨張層上に、光を熱に変換する第１の光熱変換層を形成する工程と、前記第１の光熱変換層に向けて光を照射することにより、前記第１の光熱変換層が形成されている領域に対応する前記第１の膨張層を膨張させて第１の中間体を形成する工程と、前記第１の中間体上に、加熱されることにより膨張する第２の膨張層を形成する工程と、前記第２の膨張層上に、光を熱に変換する第２の光熱変換層を形成する工程と、前記第２の光熱変換層に向けて光を照射することにより、前記第２の光熱変換層が形成されている領域に対応する前記第２の膨張層を膨張させて第２の中間体を形成する工程と、を有する、ことを特徴とする。
【０００９】
本発明によれば、金属板上に凹凸を容易に形成しつつも、この凹凸が形成された金属板の品質を長期間維持させることができる。
【図面の簡単な説明】
【００１０】
【図１Ａ】本発明の実施形態に係る多層塗装金属板。
【図１Ｂ】図１Ａのａ−ａ線における断面図。
【図２】本発明の実施形態に係る造形物の製造方法のフローチャート。
【図３】本発明の実施形態に係る造形物の製造方法の説明図であり、金属板に第１の膨張層を形成した状態の断面図。
【図４】本発明の実施形態に係る造形物の製造方法の説明図であり、第１の膨張層に第１のインク受容層を形成した状態の断面図。
【図５】本発明の実施形態に係る造形物の製造方法の説明図であり、第１のインク受容層に第１の光熱変換層を形成した状態の断面図。
【図６】本発明の実施形態に係る造形物の製造方法の説明図であり、第１の光熱変換層に光を照射し、第１の中間体を形成した状態の断面図。
【図７】本発明の実施形態に係る造形物の製造方法の説明図であり、第１の中間体に第２の膨張層を形成した状態の断面図。
【図８】本発明の実施形態に係る造形物の製造方法の説明図であり、第２の膨張層に第２のインク受容層を形成した状態の断面図。
【図９】本発明の実施形態に係る造形物の製造方法の説明図であり、第２のインク受容層に第２の光熱変換層を形成した状態の断面図。
【図１０】本発明の実施形態に係る造形物の製造方法の説明図であり、第２の光熱変換層に光を照射し、第２の中間体を形成した状態の断面図。
【発明を実施するための形態】
【００１１】
以下、本発明を実施するための形態を、図面を用いて詳細に説明する。
【００１２】
本発明の実施形態に係る多層塗装金属板１０の構成について、図１Ａと図１Ｂを用いて説明する。図１Ａは、本実施形態に係る多層塗装金属板１０の外観図で、図１Ｂはａ−ａ線における断面図である。図１Ｂに示すように、本実施形態に係る多層塗装金属板１０は、金属板２０、第１の膨張層３０、第１のインク受容層４０、第１の光熱変換層５０、第２の膨張層６０、第２のインク受容層７０、第２の光熱変換層８０、カラー層９０を備える。
【００１３】
金属板２０は、鋼板、非鉄金属の金属板及びこれらに単一金属または合金のめっきを施しためっき金属板等を用いることができる。具体的には、例えば、アルミニウム、マグネシウム、亜鉛等の非鉄金属板、ステンレス鋼板、熱延鋼板、冷延鋼板、電気亜鉛メッキ鋼板、溶融亜鉛めっき鋼板、ガルバリウム鋼板（登録商標）等が挙げられ、特に限定されない。金属板２０には、表面の汚れを除去して塗料の密着性を高めるために、予めアルカリ脱脂や酸洗い等の脱脂処理を行うことが好ましい。また、耐食性等を高めるため、脱脂処理した後に、クロメート処理、リン酸塩皮膜処理や黒染め処理などの化成皮膜処理が施されていてもよい。
【００１４】
第１の膨張層３０は、金属板２０の一方の面（図１Ｂに示す上面）上に形成される。第１の膨張層３０は、吸収した熱の量に応じて発泡膨張する層であって、バインダとして用いる樹脂の溶液あるいはエマルジョン中に複数の熱膨張性マイクロカプセルが分散配置されている。バインダとして用いる樹脂は、熱膨張性マイクロカプセルが熱膨張したときに、同時に熱軟化するよう、例えば、酢酸ビニル系樹脂、アクリル系樹脂等の熱可塑性樹脂を選択するとよい。また、熱膨張性マイクロカプセルは、例えば、プロパンやブタン、ペンタン等の低沸点の気化性物質を、熱可塑性樹脂からなる外殻内に封入したものである。外殻は、例えば、ポリスチレン、ポリ塩化ビニル、ポリ塩化ビニリデン、ポリ酢酸ビニル、ポリアクリル酸エステル、ポリアクリロニトリル、ポリブタジエン、あるいは、それらの共重合体等から選択される熱可塑性樹脂から形成される。
【００１５】
第１のインク受容層４０は、第１の膨張層３０上に形成される、インクを吸収して受容する層である。第１のインク受容層４０は、インクジェット方式のプリンタに用いられ印刷用のインクやレーザー方式のプリンタに用いられる印刷用のトナー、ボールペンや万年筆のインク、鉛筆の黒鉛などを受容し、少なくともその表面に定着させるために好適な材料からなる。一例として、ポリビニルアルコール等の水溶性樹脂によって形成され、形成皮膜が透明で光沢がある膨潤タイプを用いることができる。あるいは、多孔質シリカやアルミナ等の無機顔料によって形成され、形成皮膜が白くなるマットタイプであってもよい。例えば、形成被膜の透明性や光沢性を必要とする場合は膨潤タイプを選択するとよい。また、印字面の高耐水性やインク速乾性、隠蔽性を必要とする場合はマットタイプを選択するとよく、特に多孔質シリカを用いた場合、多孔質シリカは吸湿性に優れており、空気中の水分を吸収するため、例えば、金属板２０にめっき処理や化成皮膜処理等が施されていなくても、金属板２０の腐食を防止することができる。つまり、吸湿性を利用して金属板２０の腐食を防止するための腐食防止層としても用いることが可能となり、製造コストの低減に寄与することができる。
【００１６】
第１の光熱変換層５０は、第１のインク受容層４０上に形成される、特定の波長域の光、例えば近赤外線（波長７５０ｎｍ〜１４００ｎｍ）を吸収して、熱に変換して放出する層である。例えば、カーボンブラックを含有する印刷用の黒色（Ｋ）インクからなる。光が照射されたとき、光熱変換層は、濃淡、つまりカーボンブラックの濃度に応じて発熱温度が変化し、この温度に応じて第１の膨張層３０を膨張させて、後述するように、第１の中間体１１を形成する。なお、カーボンブラックの濃度の高い、黒色インクのより濃い領域ほど所定量の光を照射されたときの発熱温度が高く、その結果、この領域における第１の膨張層３０がより大きく膨張して高い凸状が得られる。
【００１７】
また、第１の光熱変換層５０として、例えば、セシウム酸化タングステンや六ホウ化ランタン（ＬａＢ６）等の、特に近赤外領域で高い光の吸収率（吸光率）を有し、可視光領域において光の吸光率が低い、無色透明の無機材料を用いてもよい。光熱変換層の色味を抑えて、カラー画像への影響を低減したい場合、選択するとよい。
【００１８】
第２の膨張層６０は、第１の中間体１１の上に形成される。ここで、第１の中間体１１とは、後述するように、金属板２０上の第１の膨張層３０が膨張することにより形成される凹凸を有する造形物を便宜的に表現したものである。
【００１９】
第２の膨張層６０は、第１の膨張層３０と同様に、吸収した熱の量に応じて膨張する層であって、バインダ中に熱膨張性マイクロカプセルが分散配置されている。第２の膨張層６０の厚さは、第２の光熱変換層８０によって放出された熱が第１の膨張層３０まで伝わらないような厚さであることが好ましい。例えば、第１の膨張層３０の膨張開始温度より高い熱が第２の光熱変換層８０で発生したとしても、第１の膨張層３０までその熱が伝わらなければ、第１の膨張層３０の変形を防ぐことが可能となるためである。
【００２０】
さらに、第２の膨張層６０に用いる熱膨張性マイクロカプセルは、第１の膨張層３０に用いる熱膨張性マイクロカプセルと比較して、膨張開始温度が低いことが好ましい。第２の膨張層６０を加熱し膨張させる際に、第１の膨張層３０が膨張開始する温度より低い温度で加熱することが可能となるため、第１の膨張層３０の変形を防いで、第２の膨張層６０のみを膨張させることができる。
【００２１】
第２のインク受容層７０は、第２の膨張層６０上に形成される。第２のインク受容層７０は、第１のインク受容層４０と同じ材料を用いてもよいし、異なる材料を用いてもよい。同じ材料を用いた場合、原料が共通化され、製造コスト低減に寄与することができる。そして、第１のインク受容層４０と同様に、第２のインク受容層７０の材料として多孔質シリカを選択することにより、腐食防止層としても用いることができる。また、第１のインク受容層４０と第２のインク受容層７０それぞれに多孔質シリカを用いた場合、吸湿性をさらに高めることができ、金属板２０の腐食をさらに防止することが可能となる。
【００２２】
第２の光熱変換層８０は、第２のインク受容層７０上に形成され、第１の光熱変換層５０と同様の材料を用いてもよいし、異なる材料を用いてもよい。また、第１の光熱変換層５０が形成されている領域の上に、第２の光熱変換層８０を形成してもよいし、第１の光熱変換層５０が形成されていない領域の上に、第２の光熱変換層８０を形成してもよい。
【００２３】
カラー層９０は、第２の中間体上１２に形成される。ここで、第２の中間体１２とは、後述するように、第１の中間体１１上の第２の膨張層６０が膨張することにより形成される凹凸を有する造形物を便宜的に表現したものである。
【００２４】
カラー層９０は、例えば、印刷用のシアン（Ｃ）、マゼンタ（Ｍ）、イエロー（Ｙ）の色インク等からなる。また、使用する光熱変換層の色味によって、カラー画像がくすむことがあるため、白色インク等で下塗りを行ってから、カラー画像を形成してもよい。
【００２５】
次に、本実施形態に係る造形物の製造方法について、図２に示すフローチャート及び図３−図１０に示す断面図に基づいて説明する。まず、金属板２０と第１の膨張インクとを準備し、図３に示すように、第１の膨張インクを金属板２０の一面に、例えば、バーコータ、ローラーコータ、スプレーコータ、フローコータ、ハケ、ブレードコーター、ダイコーター等の方式による公知の塗布装置を用いて塗布することにより第１の膨張層３０を形成する（ステップＳ１）。なお、塗布する際は、必ずしも、金属板２０の一面全体に限定するものではなく、金属板２０の一部であってもよい。
【００２６】
次に、多孔質シリカ、アルミナ及びポリビニルアルコール等から選択される材料を溶媒に混合、分散させたスラリーを、例えば、バーコータ、ローラーコータ、スプレーコータ、フローコータ、ハケ、ブレードコーター、ダイコーター等の方式による公知の塗布装置を用いて、第１の膨張層３０上に塗布する。そして、図４に示すように、第１のインク受容層４０を形成する（ステップＳ２）。
【００２７】
次に、図５に示すように、第１のインク受容層４０の上面のうち、第１の膨張層３０を膨張させて所望の凹凸を形成しようとする領域に、第１の光熱変換層５０を形成する（ステップＳ３）。なお、第１の光熱変換層５０は、光熱変換特性を有する光熱変換材料として、例えば、カーボンブラックを含む黒色インクを用いて、例えば、インクジェット方式により印刷することにより形成する。
【００２８】
続いて、第１の膨張層３０を膨張させるために、例えば、ハロゲンランプ等の光照射装置を用いて、近赤外線を含む光を照射する。なお、黒色インクの濃度によって膨張する高さが異なり、濃度が高いほど高く膨張する。そして、図６に示すように、第１の光熱変換層５０が形成された領域の第１の膨張層３０を膨張させ、第１の中間体１１を形成する（ステップＳ４）。
【００２９】
次に、図７に示すように、第２の膨張インクを第１の中間体１１上に、例えば、バーコータ、ローラーコータ、スプレーコータ、フローコータ、ハケ、ブレードコーター、ダイコーター等の方式による公知の塗布装置を用いて塗布することにより第２の膨張層６０を形成する（ステップＳ５）。なお、塗布する際は、必ずしも、第１の中間体１１の一面全体に限定するものではなく、第１の中間体１１の一部であってもよい。
【００３０】
次に、第１のインク受容層４０を形成する場合と同様に、例えば、多孔質シリカ、アルミナ及びポリビニルアルコール等から選択される材料を溶媒に混合、分散させたスラリーを、例えば、バーコータ、ローラーコータ、スプレーコータ、フローコータ、ハケ、ブレードコーター、ダイコーター等の方式による公知の塗布装置を用いて、第２の膨張層６０上に塗布することにより、図８に示すように、第２のインク受容層７０を形成する（ステップＳ６）。
【００３１】
次に、図９に示すように、第２のインク受容層７０の上面のうち、第２の膨張層６０を膨張させ、所望の凹凸を形成しようとする領域に、第２の光熱変換層８０を形成する（ステップＳ７）。なお、第２の光熱変換層８０は、光熱変換特性を有する光熱変換材料として、例えば、カーボンブラックを含む黒色インクを用いて、例えば、インクジェット方式により印刷することにより形成する。
【００３２】
続いて、第２の膨張層６０を膨張させるために、例えば、ハロゲンランプ等の光照射装置を用いて、近赤外線を含む光を照射する（ステップＳ８）。第２の光熱変換層８０から放出される熱が、第２の膨張層６０の膨張開始温度より高く、第１の膨張層３０の膨張開始温度より低い温度となるように光照射量及び光照射時間等を設定する。そして、図１０に示すように、第２の光熱変換層８０が形成された領域の第２の膨張層６０を膨張させ、第２の中間体１２を形成する。
【００３３】
続いて、図１Ｂに示すように、所望のカラー画像を第２の中間体１２上に印刷することによりカラー層９０を形成し（ステップＳ９）、カラー画像を有する多層塗装金属板１０を形成する。
【００３４】
本実施形態に係る多層塗装金属板及び造形物の製造方法によれば、金属板上に凹凸を容易に形成しつつも、この凹凸が形成された金属板の品質を長期間維持させることができる。
【００３５】
また、本実施形態では、例えば多孔質シリカ等の優れた吸湿性を有する材料を第１のインク受容層４０と第２のインク受容層７０それぞれに用いることにより、腐食防止層として金属板２０の腐食をさらに防止することができる。
【００３６】
さらに、本実施形態においては、金属板２０上に形成する膨張層が１層でも２層以上であってもよい。凹凸の表現をさらに豊かにしたい場合は、膨張層を２層以上にするとよい。
【００３７】
本発明は、上記実施形態に限定されることなく、本発明の趣旨を逸脱しない範囲で、変更実施が可能である。
【００３８】
また、上記実施形態では、例えば図１Ｂに示されているように、第１の膨張層３０の凹凸は、第２の膨張層６０の凹凸と比較して高くて大きい構成を挙げているが、これに限られない。所望する凹凸に応じて、各膨張層の凹凸を制御することも可能である。
【００３９】
なお、上記実施形態において用いられている図は、上記実施形態を説明するためのものである。従って、各層の厚みが、図１Ｂに示されているような比率で形成されると限定して解釈されることを意図するものではない。例えば、図１Ｂでは金属板２０は第１の膨張層３０より厚く図示されているが、金属板２０が第１の膨張層３０と同じ厚みに形成される構成、又は第１の膨張層３０より薄く形成される構成を排除するものではない。他の層についても同様である。
【００４０】
本発明の好ましい実施形態を説明したが、本発明には、特許請求の範囲に記載された発明とその均等の範囲とが含まれる。以下に、本願出願の当初の特許請求の範囲に記載された発明を付記する。
【００４１】
［付記１］
金属板の一方の面上に設けられ、吸湿により前記金属板の腐食を防止するための腐食防止層と、
前記腐食防止層上にインク材料によって設けられ、吸収した光を熱に変換する光熱変換層と、
前記金属板と前記腐食防止層との間に設けられ、前記光熱変換層により光から変換された熱で膨張するように形成された膨張層と、
を備え、
前記腐食防止層は、前記インク材料を吸収して受容するインク受容層として形成されている、
ことを特徴とする多層塗装金属板。
［付記２］
前記膨張層は、前記金属板の一方の面上の少なくとも一部に設けられる、
ことを特徴とする付記１に記載の多層塗装金属板。
［付記３］
前記光熱変換層は、前記インク受容層上の少なくとも一部に設けられる、
ことを特徴とする付記１に記載の多層塗装金属板。
［付記４］
金属板の一方の面上に設けられ、所定の温度以上で加熱されると膨張するように形成された第１の膨張層と、
前記第１の膨張層上に設けられ、吸収した光を熱に変換して放出する第１の光熱変換層と、
前記第１の光熱変換層上に設けられ、前記第１の膨張層が形成された後に形成された第２の膨張層と、
前記第２の膨張層上に設けられた、第２の光熱変換層と、
を備え、
前記第２の膨張層の厚さは、前記第２の光熱変換層により放出された熱が前記第１の膨張層の膨張開始温度よりも高い温度であった際に、前記放出された熱が前記第１の膨張層に伝わらないような厚さである、
ことを特徴とする多層塗装金属板。
［付記５］
前記第２の膨張層は、前記第１の膨張層と比較して膨張開始温度が低い、
ことを特徴とする付記４に記載の多層塗装金属板。
［付記６］
金属板上に、加熱されることにより膨張する第１の膨張層を形成する工程と、
前記第１の膨張層上に、光を熱に変換する第１の光熱変換層を形成する工程と、
前記第１の光熱変換層に向けて光を照射することにより、前記第１の光熱変換層が形成されている領域に対応する前記第１の膨張層を膨張させて第１の中間体を形成する工程と、
前記第１の中間体上に、加熱されることにより膨張する第２の膨張層を形成する工程と、
前記第２の膨張層上に、光を熱に変換する第２の光熱変換層を形成する工程と、
前記第２の光熱変換層に向けて光を照射することにより、前記第２の光熱変換層が形成されている領域に対応する前記第２の膨張層を膨張させて第２の中間体を形成する工程と、
を有する、
ことを特徴とする造形物の製造方法。
【符号の説明】
【００４２】
１０  カラー画像を有する多層塗装金属板
１１  第１の中間体
１２  第２の中間体
２０  金属板
３０  第１の膨張層
４０  第１のインク受容層
５０  第１の光熱変換層
６０  第２の膨張層
７０  第２のインク受容層
８０  第２の光熱変換層
９０  カラー層
【図１Ａ】
2020075387.tif 000003
【図１Ｂ】
2020075387.tif 000004
【図２】
2020075387.tif 000005
【図３】
2020075387.tif 000006
【図４】
2020075387.tif 000007
【図５】
2020075387.tif 000008
【図６】
2020075387.tif 000009
【図７】
2020075387.tif 000010
【図８】
2020075387.tif 000011
【図９】
2020075387.tif 000012
【図１０】
2020075387.tif 000013